(57)【要約】【課題】摂氏４０度以上摂氏７０度以下の融解温度、１０ケルビン以下の過冷却度ΔＴ、および２００ジュール／グラム以上の融解熱を有する蓄熱材組成物を提供すること。【解決手段】本発明による蓄熱材組成物は、７０質量パーセント以上の濃度を有し、かつ１，１０−ジアミノデカン、１，１１−ジアミノウンデカン、および１，１２−ジアミノデカンからなる群から選択される脂肪族ジアミン、１０質量パーセント以上の濃度を有し、かつ１−ヘキサデカノール、１−ヘプタデカノール、１−オクタデカノール、１−ノナデカノール、および１−エイコサノールからなる群から選択される脂肪族アルコール、および０質量パーセント以上１０質量パーセント以下の濃度を有する水を含有する。【選択図】なし【特許請求の範囲】
【請求項１】
７０質量パーセント以上の濃度を有し、かつ１，１０−ジアミノデカン、１，１１−ジアミノウンデカン、および１，１２−ジアミノデカンからなる群から選択される脂肪族ジアミン、
１０質量パーセント以上の濃度を有し、かつ１−ヘキサデカノール、１−ヘプタデカノール、１−オクタデカノール、１−ノナデカノール、および１−エイコサノールからなる群から選択される脂肪族アルコール、および
０質量パーセント以上１０質量パーセント以下の濃度を有する水
を含有する、蓄熱材組成物。
【請求項２】
請求項１に記載の蓄熱材組成物であって、
前記脂肪族ジアミンが、１，１０−ジアミノデカンおよび１，１２−ジアミノデカンからなる群から選択され、かつ
前記脂肪族アルコールが、１−ヘキサデカノールよび１−エイコサノールからなる群から選択される、
蓄熱材組成物。
【請求項３】
請求項１に記載の蓄熱材組成物であって、
前記脂肪族ジアミンが、９０質量パーセント以下の濃度を有する、
蓄熱材組成物。
【請求項４】
請求項１に記載の蓄熱材組成物であって、
前記脂肪族アルコールが、３０質量パーセント以下の濃度を有する、
蓄熱材組成物。
【請求項５】
請求項１に記載の蓄熱材組成物であって、
前記水の濃度が０質量パーセントである、
蓄熱材組成物。
【請求項６】
請求項１に記載の蓄熱材組成物であって、
前記蓄熱材組成物は、摂氏４０度以上摂氏７０度以下の融解温度を有しており、
前記蓄熱材組成物は、以下の数式（Ｉ）を充足し、
ΔＴ≦１０ケルビン  （Ｉ）
ここで、
ΔＴは、前記蓄熱材組成物の融解温度および過冷却状態における前記蓄熱材組成物が自発的に凝固し始める温度の差を表し、かつ
前記蓄熱材組成物は、２００ｋＪ／ｋｇ以上の融解熱を有する、
蓄熱材組成物。
【発明の詳細な説明】
【技術分野】
【０００１】
本発明は、蓄熱材組成物に関する。
【背景技術】
【０００２】
特許文献１は、蓄熱材組成物を開示している。特許文献１に開示された蓄熱材組成物は、（ａ）エリスリトール等の多価糖アルコールと（ｂ）硫酸エステル塩、スルホン酸塩、リン酸エステル塩、カルボン酸塩および２個以上のアミノ基を有する有機ポリアミン化合物から選ばれる少なくとも一種の水溶性有機化合物を含有している。
【先行技術文献】
【特許文献】
【０００３】
【特許文献１】特開平１０−３２４８６８号公報
【発明の概要】
【発明が解決しようとする課題】
【０００４】
本発明の目的は、以下の３つの条件（Ｉ）〜（ＩＩＩ）を充足する新規な蓄熱材組成物を提供することにある。
条件（Ｉ）  蓄熱材組成物が、摂氏４０度以上摂氏７０度以下の融解温度を有すること。
条件（ＩＩ）  蓄熱材組成物が、１０ケルビン以下の過冷却度ΔＴを有すること。
条件（ＩＩＩ）  蓄熱材組成物が、２００ジュール／グラム以上の融解熱を有すること。
【課題を解決するための手段】
【０００５】
本発明による蓄熱材組成物は、
７０質量パーセント以上の濃度を有し、かつ１，１０−ジアミノデカン、１，１１−ジアミノウンデカン、および１，１２−ジアミノデカンからなる群から選択される脂肪族ジアミン、
１０質量パーセント以上の濃度を有し、かつ１−ヘキサデカノール、１−ヘプタデカノール、１−オクタデカノール、１−ノナデカノール、および１−エイコサノールからなる群から選択される脂肪族アルコール、および
０質量パーセント以上１０質量パーセント以下の濃度を有する水
を含有する。
【発明の効果】
【０００６】
本発明は、以下の３つの条件（Ｉ）〜（ＩＩＩ）を充足する新規な蓄熱材組成物を提供する。
条件（Ｉ）  蓄熱材組成物が、摂氏４０度以上摂氏７０度以下の融解温度を有すること。
条件（ＩＩ）  蓄熱材組成物が、１０ケルビン以下の過冷却度ΔＴを有すること。
条件（ＩＩＩ）  蓄熱材組成物が、２００ジュール／グラム以上の融解熱を有すること。
【０００７】
これら３つの条件（Ｉ）〜（ＩＩＩ）を充足する蓄熱材組成物は、エンジンを具備する自動車またはヒートポンプのために好適に用いられ得る。
【図面の簡単な説明】
【０００８】
【図１】図１は、冷却時における蓄熱材組成物の特性を示すグラフである。
【発明を実施するための形態】
【０００９】
図１は、冷却時における蓄熱材組成物の特性を示すグラフである。図１において、横軸および縦軸は、それぞれ、時間および温度を指し示す。
【００１０】
本発明による蓄熱材組成物は、冷却される。図１に含まれる区間Ａを参照せよ。一般的な液体の場合とは異なり、蓄熱材組成物の技術分野においてよく知られているように、蓄熱材組成物の冷却により蓄熱材組成物の温度がその融解温度に到達しても、蓄熱材組成物は固化せず、過冷却状態となる。図１に含まれる区間Ｂを参照せよ。過冷却状態において、蓄熱材組成物は液体である。
【００１１】
次いで、蓄熱材組成物は、自発的に凝固し始める。凝固に伴い、蓄熱材組成物は潜熱を放出する。その結果、蓄熱材組成物の温度は上昇し始める。図１に含まれる区間Ｃを参照せよ。本明細書において、蓄熱材組成物が自発的に凝固し始める温度は、「凝固温度」と言う。
【００１２】
ΔＴは、蓄熱材組成物の融解温度および凝固温度の差を表す。ΔＴは、「過冷却度」とも呼ばれ得る。
【００１３】
万一、蓄熱材組成物がない場合には、図１に含まれる区間Ｚに示されるように、蓄熱材組成物の温度は区間Ｂから連続的に低下する。一方、蓄熱材組成物がある場合には、図１に含まれる区間Ｄに示されるように一定期間の間、蓄熱材組成物の温度は蓄熱材組成物の融解温度付近に維持される。このようにして、蓄熱材組成物は蓄熱効果を発揮する。蓄熱材組成物の潜熱の放出が完了した後は、蓄熱材組成物の温度は、周囲温度と等しくなる様に徐々に下がる。図１に含まれる区間Ｅを参照せよ。
【００１４】
蓄熱材組成物の凝固温度は、蓄熱材組成物の融解温度より低い。蓄熱材組成物の技術分野においてよく知られているように、蓄熱材組成物の融解温度は示差走査熱量計（以下、これは「ＤＳＣ」とも呼ばれ得る）を用いて測定され得る。
【００１５】
蓄熱材組成物は加温され、再利用され得る。すなわち、図１に含まれる区間Ａに示されるように、再度、蓄熱材組成物は冷却され、再利用される。
【００１６】
エンジンを具備する自動車またはヒートポンプのために好適に用いられる蓄熱材組成物のためには、以下の３つの条件（Ｉ）〜（ＩＩＩ）が充足されなければならない。
条件（Ｉ）  蓄熱材組成物が、摂氏４０度以上摂氏７０度以下の融解温度を有すること。
条件（ＩＩ）  蓄熱材組成物が、１０ケルビン以下の過冷却度ΔＴを有すること。
条件（ＩＩＩ）  蓄熱材組成物が、２００ジュール／グラム以上の融解熱を有すること。
【００１７】
条件（Ｉ）の理由は、エンジンを具備する自動車において循環する冷却水またはヒートポンプから供給される温水を用いて蓄熱材組成物が冷却または加温されることが可能な温度範囲が、おおよそ摂氏４０度以上摂氏７０度以下であるためである。
【００１８】
条件（ＩＩ）の理由は、以下のとおりである。万一、過冷却度ΔＴが大きい場合には、潜熱を放出するために蓄熱材組成物を過度に冷却することが必要とされる。そのため、蓄熱材組成物を含む機械（例えば、自動車のエンジンまたはヒートポンプ）において用いられる水の温度が一時的に大きく低下する。したがって、過冷却度ΔＴは小さいことが望ましい。
【００１９】
条件（ＩＩＩ）の理由は、蓄熱材組成物の効率のためである。融解熱の増加に伴い、蓄熱材組成物の潜熱も増加する。
【００２０】
混同を予防するために、本明細書において、過冷却度ΔＴのためには「ケルビン」が用いられる。例えば、本発明者は、「過冷却度ΔＴがｎケルビン以下である」と表記する。言うまでもないが、ｎは実数である。「過冷却度ΔＴ≦５ケルビン」という説明は、蓄熱材組成物の凝固温度および融解温度の差が５ケルビン以下ということを意味する。一方、本明細書において、温度のためには、「摂氏」が用いられる。例えば、「凝固温度は摂氏５度」（すなわち、５℃）である」と本発明者は表記する。
【００２１】
発明の概要の欄において説明されたように、本発明による蓄熱材組成物は、
７０質量パーセント以上の濃度を有し、かつ１，１０−ジアミノデカン、１，１１−ジアミノウンデカン、および１，１２−ジアミノデカンからなる群から選択される脂肪族ジアミン、
１０質量パーセント以上の濃度を有し、かつ１−ヘキサデカノール、１−ヘプタデカノール、１−オクタデカノール、１−ノナデカノール、および１−エイコサノールからなる群から選択される脂肪族アルコール、および
０質量パーセント以上１０質量パーセント以下の濃度を有する水
を含有することによって、以下の３つの条件（Ｉ）〜（ＩＩＩ）を充足する。
条件（Ｉ）  蓄熱材組成物が、摂氏４０度以上摂氏７０度以下の融解温度を有すること。
条件（ＩＩ）  蓄熱材組成物が、１０ケルビン以下の過冷却度ΔＴを有すること。
条件（ＩＩＩ）  蓄熱材組成物が、２００ジュール／グラム以上の融解熱を有すること。
【００２２】
以下、本発明の実施形態が詳細に説明される。
【００２３】
（脂肪族ジアミン）
本実施形態による蓄熱材組成物に含有される脂肪族ジアミンは、１，１０−ジアミノデカン、１，１１−ジアミノウンデカン、または１，１２−ジアミノデカンである。言い換えれば、本実施形態による蓄熱材組成物に含有される脂肪族ジアミンは、以下の化学式（Ｉ）により表される。
Ｈ２Ｎ−（ＣＨ２）ｎ−ＮＨ２      （Ｉ）
ここで、ｎは１０以上１２以下の自然数である。
【００２４】
万一、ｎが１０未満である場合、後述される比較例３ａ〜比較例３ｃにおいて実証されているように、蓄熱材組成物は１０ケルビンを超える過冷却度ΔＴを有する。万一、ｎが１２を超える場合、実施例において後述されるように、蓄熱材組成物は摂氏７０度を超える融解温度を有するであろう。
【００２５】
脂肪族ジアミンは、蓄熱材組成物中で７０質量パーセント以上の濃度を有する。言い換えれば、脂肪族ジアミンの蓄熱材組成物に対する質量比は０．７以上である。後述される実施例１Ｄから明らかなように、脂肪族ジアミンの濃度の下限は７０質量パーセントである。万一、脂肪族ジアミンが７０パーセント未満の濃度を有する場合には、蓄熱材組成物は１０ケルビンを超える過冷却度ΔＴを有するであろう。
【００２６】
脂肪族ジアミンは、蓄熱材組成物中で９０質量パーセント以下の濃度を有することが望ましい。本実施形態による蓄熱材組成物は、２種類以上の脂肪族ジアミンを含有し得る。
【００２７】
（脂肪族アルコール）
本実施形態による蓄熱材組成物に含有される脂肪族アルコールは、１−ヘキサデカノール、１−ヘプタデカノール、１−オクタデカノール、１−ノナデカノール、または１−エイコサノールである。言い換えれば、本実施形態による蓄熱材組成物に含有される脂肪族アルコールは、以下の化学式（ＩＩ）により表される。
ＣＨ３（ＣＨ２）ｍＯＨ  （ＩＩ）
ここで、ｍは１５以上１９以下の自然数である。
【００２８】
万一、ｍが２である場合、後述される比較例１ｄにおいて実証されるように、蓄熱材組成物は２００ジュール／グラム未満の融解熱を有する。
【００２９】
脂肪族アルコールは、蓄熱材組成物中で１０質量パーセント以上の濃度を有する。言い換えれば、脂肪族アルコールの蓄熱材組成物に対する質量比は０．１以上である。後述される比較例１ｅ〜比較例１ｇにおいて実証されているように、万一、当該質量比が０．１未満である場合には、蓄熱材組成物は１０ケルビンを超える過冷却度ΔＴを有する。後述される実施例１Ｄから明らかなように、脂肪族アルコールの濃度の上限は３０質量パーセントである。万一、脂肪族ジアルコールが３０質量パーセントを超える濃度を有する場合には、蓄熱材組成物は１０ケルビンを超える過冷却度ΔＴを有するであろう。したがって、脂肪族アルコールは、蓄熱材組成物中で３０質量パーセント以下の濃度を有することが望ましい。本実施形態による蓄熱材組成物は、２種類以上の脂肪族アルコールを含有し得る。
【００３０】
（水）
本実施形態による蓄熱材組成物は、水を含有し得る。水は、蓄熱材組成物中で０質量パーセント以上１０質量パーセント以下の濃度を有し得る。望ましくは、本実施形態による蓄熱材組成物に含有される水の濃度は、０質量パーセントである。言い換えれば、本実施形態による蓄熱材組成物は、水を含有しないことが望ましい。
【００３１】
後述される実施例１Ｅを実施例１Ａ〜１Ｄと比較すれば明らかなように、水は蓄熱材組成物の融解熱を低下させる。蓄熱材組成物に含有され得る水の蓄熱材組成物に対する質量比の上限は０．１である。万一、当該質量比が０．１を超えると、蓄熱材組成物は、２００ジュール／グラム未満の融解熱を有する。
【００３２】
（実施例）
以下の実施例を参照しながら、本発明がさらに詳細に説明される。
【００３３】
（実験例１）
実験例１は、実施例１Ａ〜実施例１Ｅ、参考例１ｂ〜参考例１ｃ、ならびに比較例１ａおよび比較例１ｄ〜比較例１ｇから構成される。実験例１では、脂肪族ジアミンが１，１０−ジアミノデカンであった。
【００３４】
（実施例１Ａ）
１，１０−ジアミノデカン（０．９０グラム、東京化成工業株式会社より入手）および１−エイコサノール（０．１０グラム、東京化成工業株式会社より入手）が混合されて、蓄熱材組成物を得た。このようにして得られた蓄熱材組成物において、脂肪族ジアミン（すなわち、１，１０−ジアミノデカン）は９０質量パーセントの濃度を有していた。蓄熱材組成物において、脂肪族アルコール（すなわち、１−エイコサノール）は、１０質量パーセントの濃度を有していた。
【００３５】
（融解温度および融解熱の測定）
示差走査熱量計を用いて、実施例１による蓄熱材組成物の融解温度および融解熱が以下のようにして測定された。まず、実施例１による蓄熱材組成物（２ミリグラム）が、アルミニウム製の容器に投入された。次いで、容器は蓋を用いて密封された。
【００３６】
容器は、示差走査熱量計（パーキンエルマー社より入手、商品名：ＤＳＣ−８５００）に組み込まれた。容器に投入された蓄熱材組成物は、摂氏３０度から摂氏８５度まで摂氏１度／分の速度で加熱された。
【００３７】
示差走査熱量計から出力された吸熱ピークに基づいて、実施例１による蓄熱材組成物の融解温度が特定され、かつ実施例１による蓄熱材組成物の融解熱が計算された。その結果、実施例１による蓄熱材組成物の融解温度は、摂氏５２．８度であった。実施例１による蓄熱材組成物の融解熱は、２８２ジュール／グラムであった。
【００３８】
（過冷却度ΔＴの測定）
示差走査熱量計を用いて、実施例１による蓄熱材組成物の過冷却度ΔＴが以下のように測定された。まず、実施例１による蓄熱材組成物（２ミリグラム）が、アルミニウム製の容器に投入された。次いで、容器は蓋を用いて密封された。
【００３９】
容器は、示差走査熱量計（パーキンエルマー社より入手、商品名：ＤＳＣ−８５００）に組み込まれた。容器に投入された蓄熱材組成物は、摂氏３０度から摂氏８５度まで摂氏１度／分の速度で加熱された。次に、蓄熱材組成物は、摂氏８５度で１分間、静置された。最後に、蓄熱材組成物は、摂氏８５度から摂氏１０度まで摂氏１度／分の速度で冷却された。
【００４０】
冷却時に、蓄熱材組成物の温度が摂氏４７．６度となったときに、実施例１による蓄熱材組成物は自ら凝固した。凝固と共に、蓄熱材組成物は潜熱を放出した。
【００４１】
上記のように、実施例１による蓄熱材組成物は、摂氏４７．６度の温度で自ら凝固したため、実施例１による蓄熱材組成物は、５．２ケルビンの過冷却度ΔＴ（＝（摂氏５２．８度の融解温度）−（摂氏４７．６度の凝固温度））を有していた。
【００４２】
（実施例１Ｂ）
実施例１Ｂでは、以下の事項（Ｉ）および（ＩＩ）を除き、実施例１Ａと同様に実験が行われた。
（Ｉ）  １，１０−ジアミノデカンの質量が０．７０グラムであったこと。
（ＩＩ）  １−エイコサノールの質量が０．３０グラムであったこと。
【００４３】
（実施例１Ｃ）
実施例１Ｃでは、以下の事項（Ｉ）を除き、実施例１Ａと同様に実験が行われた。
（Ｉ）  １−エイコサノールに代えて、１−ヘキサデカノールが用いられたこと。
【００４４】
（実施例１Ｄ）
実施例１Ｄでは、以下の事項（Ｉ）および（ＩＩ）を除き、実施例１Ａと同様に実験が行われた。
（Ｉ）  １，１０−ジアミノデカンの質量が０．７０グラムであったこと。
（ＩＩ）  １−エイコサノール（０．１０グラム）に代えて、１−ヘキサデカノール（０．３０グラム）が用いられたこと。
【００４５】
（実施例１Ｅ）
実施例１Ｅでは、以下の事項（Ｉ）を除き、実施例１Ａと同様に実験が行われた。
（ＩＩ）  蓄熱材組成物に水（０．１１グラム）がさらに混合されたこと。
【００４６】
以下の表１および表２は、実施例１Ａ〜実施例１Ｅの結果を示す。
【００４７】
【表１】
2019135275.tif 000002
【００４８】
【表２】
2019135275.tif 000003
【００４９】
（比較例１ａ）
比較例１ａでは、以下の事項（Ｉ）および（ＩＩ）を除き、実施例１Ａと同様に実験が行われた。
（Ｉ）  １，１０−ジアミノデカンの質量が１．００グラムであったこと。
（ＩＩ）  １−エイコサノールが用いられなかったこと。
言い換えれば、比較例１ａによる蓄熱材組成物は、１，１０−ジアミノデカンのみを含有していた。
【００５０】
（参考例１ｂ）
参考例１ｂでは、以下の事項（Ｉ）を除き、実施例１Ａと同様に実験が行われた。
（Ｉ）  １−エイコサノールに代えて、１，１０−デカンジオール（０．１０グラム、入手先：和光純薬工業株式会社）が用いられたこと
【００５１】
（参考例１ｃ）
参考例１ｃでは、以下の事項（Ｉ）を除き、実施例１Ａと同様に実験が行われた。
（Ｉ）  １−エイコサノールに代えて、３，３−ジメチル−２−ブタノール（０．１０グラム、入手先：東京化成工業株式会社）が用いられたこと。
【００５２】
（比較例１ｄ）
比較例１ｄでは、以下の事項（Ｉ）を除き、実施例１Ａと同様に実験が行われた。
（Ｉ）  １−エイコサノールに代えて、１−ブタノール（０．１０グラム、入手先：和光純薬工業株式会社）が用いられたこと
【００５３】
以下の表３および表４は、比較例１ａ、参考例１ｂ、参考例１ｃ、および比較例１ｄの結果を示す。
【００５４】
【表３】
2019135275.tif 000004
【００５５】
【表４】
2019135275.tif 000005
【００５６】
（比較例１ｅ）
比較例１ｅでは、以下の事項（Ｉ）および（ＩＩ）を除き、実施例１Ａと同様に実験が行われた。
（Ｉ）  １，１０−ジアミノデカンの質量が０．９９グラムであったこと。
（ＩＩ）  １−エイコサノールの質量が０．０１グラムであったこと。
【００５７】
（比較例１ｆ）
比較例１ｆでは、以下の事項（Ｉ）および（ＩＩ）を除き、実施例１Ａと同様に実験が行われた。
（Ｉ）  １，１０−ジアミノデカンの質量が０．９７グラムであったこと。
（ＩＩ）  １−エイコサノールの質量が０．０３グラムであったこと。
【００５８】
（比較例１ｇ）
比較例１ｇでは、以下の事項（Ｉ）および（ＩＩ）を除き、実施例１Ａと同様に実験が行われた。
（Ｉ）  １，１０−ジアミノデカンの質量が０．９５グラムであったこと。
（ＩＩ）  １−エイコサノールの質量が０．０５グラムであったこと。
【００５９】
（比較例１ｈ）
比較例１ｈでは、以下の事項（Ｉ）を除き、実施例１Ａと同様に実験が行われた。
（Ｉ）  １，１０−ジアミノデカンの質量が０．９０グラムであったこと。
（ＩＩ）  １−エイコサノールの質量が０．１０グラムであったこと。
（ＩＩＩ）  蓄熱材組成物に水（０．２７グラム）がさらに混合されたこと。
【００６０】
以下の表５および表６は、比較例１ｅ〜比較例１ｈの結果を示す。
【００６１】
【表５】
2019135275.tif 000006
【００６２】
【表６】
2019135275.tif 000007
【００６３】
（実験例２）
実験例２は、実施例２Ａ〜実施例２Ｄから構成される。実験例２では、脂肪族ジアミンが１，１２−ジアミノドデカンであった。
【００６４】
（実施例２Ａ）
実施例２Ａでは、以下の事項（Ｉ）を除き、実施例１Ａと同様に実験が行われた。
（Ｉ）  １，１０−ジアミノデカン（０．９０グラム）に代えて、１，１２−ジアミノドデカン（０．９０グラム）が用いられたこと。
【００６５】
（実施例２Ｂ）
実施例２Ｂでは、以下の事項（Ｉ）および（ＩＩ）を除き、実施例１Ａと同様に実験が行われた。
（Ｉ）  １，１０−ジアミノデカン（０．９０グラム）に代えて、１，１２−ジアミノドデカン（０．７０グラム）が用いられたこと。
（ＩＩ）１−エイコサノールの質量が０．３０グラムであったこと。
【００６６】
（実施例２Ｃ）
実施例２Ｃでは、以下の事項（Ｉ）および（ＩＩ）を除き、実施例１Ａと同様に実験が行われた。
（Ｉ）  １，１０−ジアミノデカン（０．９０グラム）に代えて、１，１２−ジアミノドデカン（０．９０グラム）が用いられたこと。
（ＩＩ）１−エイコサノール（０．１０グラム）に代えて、１−ヘキサデカノール（０．１０グラム）が用いられたこと。
【００６７】
（実施例２Ｄ）
実施例２Ｄでは、以下の事項（Ｉ）および（ＩＩ）を除き、実施例１Ａと同様に実験が行われた。
（Ｉ）  １，１０−ジアミノデカン（０．９０グラム）に代えて、１，１２−ジアミノドデカン（０．７０グラム）が用いられたこと。
（ＩＩ）１−エイコサノール（０．１０グラム）に代えて、１−ヘキサデカノール（０．３０グラム）が用いられたこと。
【００６８】
以下の表７および表８は、実施例２Ａ〜実施例２Ｄの結果を示す。
【００６９】
【表７】
2019135275.tif 000008
【００７０】
【表８】
2019135275.tif 000009
【００７１】
（実験例３）
実験例３は、比較例３ａ〜比較例３ｃから構成される。
実験例３では、脂肪族ジアミンが１，８−ジアミノオクタンであった。
【００７２】
（比較例３ａ）
比較例３ａでは、以下の（Ｉ）を除き、実施例１Ａと同様に実験が行われた。
（Ｉ）  １，１０−ジアミノデカン（０．９０グラム）に代えて、１，８−ジアミノオクタン（０．９０グラム）が用いられたこと。
【００７３】
（比較例３ｂ）
比較例３ｂでは、以下の（Ｉ）および（ＩＩ）を除き、実施例１Ａと同様に実験が行われた。
（Ｉ）  １，１０−ジアミノデカン（０．９０グラム）に代えて、１，８−ジアミノオクタン（０．９０グラム）が用いられたこと。
（ＩＩ）１−エイコサノール（０．１０グラム）に代えて、１−ヘキサデカノール（０．１０グラム）が用いられたこと。
【００７４】
（比較例３ｃ）
比較例３ｃでは、以下の（Ｉ）を除き、実施例１Ａと同様に実験が行われた。
（Ｉ）  １，１０−ジアミノデカン（０．９０グラム）に代えて、１，８−ジアミノオクタン（１．００グラム）が用いられたこと。
（ＩＩ）  １−エイコサノールが用いられなかったこと。
言い換えれば、比較例３ｃによる蓄熱材組成物は、１，８−ジアミノオクタンのみを含有していた。
【００７５】
以下の表９および表１０は、比較例３ａ〜比較例３ｃの結果を示す。
【００７６】
【表９】
2019135275.tif 000010
【００７７】
【表１０】
2019135275.tif 000011
【００７８】
（実施例に基づく考察）
（脂肪族ジアミンについて）
比較例３ａ〜比較例３ｃを実施例１Ａ〜実施例２Ｄと比較すると明らかなように、万一、脂肪族ジアミンが１，８−ジアミノオクタンである場合には、蓄熱材組成物は１０ケルビンを超える過冷却度ΔＴを有する。一方、脂肪族ジアミンが１，１０−ジアミノデカンまたは１，１２−ジアミノデカンである場合には、蓄熱材組成物は１０ケルビン以下の過冷却度ΔＴを有する。
【００７９】
アメリカ合衆国環境保護庁のホームページによれば、１，１４−ジアミノテトラデカン（炭素数：１４）の融解温度（すなわち、融点）は摂氏７０．５度である。一方、実施例１Ａ〜実施例２Ｄから明らかなように、脂肪族ジアミンが１，１０−ジアミノデカンまたは１，１２−ジアミノデカンである場合には、蓄熱材組成物は１０ケルビン以下の過冷却度ΔＴを有し、かつその融解温度は摂氏７０度以下である。
【００８０】
実施例１Ａおよび実施例１Ｃを実施例１Ｂおよび実施例１Ｄと比較すると明らかなように、脂肪族ジアミンの量の減少に伴い、過冷却度ΔＴが高くなる。実施例１Ｄにおいて実証されたように、１０ケルビン以下の過冷却度のためには、脂肪族ジアミンの蓄熱材組成物に対する質量比は０．７以上であることが必要とされる。
【００８１】
（脂肪族アルコールについて）
比較例１ａから明らかなように、万一、脂肪族アルコールが用いられない場合には、蓄熱材組成物は１０ケルビンを超える過冷却度ΔＴを有する。
【００８２】
比較例１ｄを実施例１Ａ〜実施例２Ｄと比較すると明らかなように、万一、脂肪族アルコールが１−ブタノールである場合には、蓄熱材組成物は２００ジュール／グラム未満の融解熱を有する。一方、脂肪族アルコールが１−エイコサノールまたは１−ヘキサデカノールである場合には、蓄熱材組成物は２００ジュール／グラム以上の融解熱を有する。
【００８３】
比較例１ｅ〜比較例１ｇを実施例１Ａ〜実施例２Ｄと比較すると明らかなように、万一、脂肪族アルコールが５質量パーセント以下の濃度を有する場合には、蓄熱材組成物は１０ケルビンを超える過冷却度ΔＴを有する。一方、脂肪族アルコールが１０質量パーセント以上の濃度を有する場合には、蓄熱材組成物は１０ケルビン以下の過冷却度ΔＴを有する。このように、脂肪族アルコールの蓄熱材組成物に対する質量比は０．１以上であることが必要とされる。
【００８４】
（水について）
実施例１Ｅを実施例１Ａ〜実施例１Ｄと比較すると明らかなように、水は蓄熱材組成物の融解熱を低下させる。比較例１ｈを実施例１Ｅと比較すると明らかなように、万一、水が２１質量パーセント以上の濃度を有する場合には、蓄熱材組成物は２００ジュール／グラム未満の融解熱を有する。一方、水が１０質量パーセント以下の濃度を有する場合には、蓄熱材組成物は２００ジュール／グラム以上の融解熱を有する。
【００８５】
したがって、実施例１Ｅにおいて実証されているように、２００ジュール／グラム以上の融解熱のためには、水の蓄熱材組成物に対する重量比は０．１以下であることが必要とされる。当該重量比は０であることが望ましい。言い換えれば、蓄熱材組成物は水を含有しないことが望ましい。
【００８６】
上記の実験例の考察から、以下の事項が導出される。
７０質量パーセント以上の濃度を有し、かつ１，１０−ジアミノデカン、１，１１−ジアミノウンデカン、および１，１２−ジアミノデカンからなる群から選択される脂肪族ジアミン、
１０質量パーセント以上の濃度を有し、かつ１−ヘキサデカノール、１−ヘプタデカノール、１−オクタデカノール、１−ノナデカノール、および１−エイコサノールからなる群から選択される脂肪族アルコール、および
０質量パーセント以上１０質量パーセント以下の水
を含有する蓄熱材組成物は、
以下の条件（Ｉ）〜条件（ＩＩＩ）を充足する。
条件（Ｉ）  蓄熱材組成物が、摂氏４０度以上摂氏７０度以下の融解温度を有すること。
条件（ＩＩ）  蓄熱材組成物が、１０ケルビン以下の過冷却度ΔＴを有すること。
条件（ＩＩＩ）  蓄熱材組成物が、２００ジュール／グラム以上の融解熱を有すること。
【産業上の利用可能性】
【００８７】
本発明による蓄熱材組成物は、エンジンを具備する自動車またはヒートポンプのために好適に用いられ得る。
【図１】
2019135275.tif 000012